(57)【特許請求の範囲】
【請求項１】
エチレン-アルキルアクリレート共重合ゴム100重量部およびムーニー粘度(ML1+4、100℃)70以上のEPDM5〜35重量部よりなり、防振材成形材料として用いられるパーオキサイド架橋可能なエチレン-アクリレート共重合ゴム組成物。
【請求項２】
請求項１記載のエチレン-アクリレート共重合ゴム組成物をパーオキサイド架橋して得られた防振材。
【発明の詳細な説明】
【０００１】
【発明の属する技術分野】
本発明は、エチレン-アクリレート共重合ゴム組成物に関する。更に詳しくは、トーショナルダンパ等の防振材の成形材料として好適に使用し得るエチレン-アクリレート共重合ゴム組成物に関する。
【０００２】
【従来の技術】
エチレン-メチルアクリレート共重合ゴムによって代表されるエチレン-アクリレート共重合ゴムは、圧縮永久歪が低いばかりではなく、動的特性も良好であり、これを防振材の成形材料として用いる場合には、これらの良好な特性を保持しつつ、なお低硬度化する必要がある。更に、この共重合ゴムは加硫成形性も悪く、この点での改善も望まれている。
【０００３】
低硬度化を達成させるためには、可塑剤の添加、カーボンブラック量の減量、ポリマーブレンド等の対策がとられる。しかしながら、可塑剤の添加は、パーオキサイド加硫時の加硫阻害をひき起し易いばかりではなく、圧縮永久歪特性、発泡揮発性による耐熱老化性および物性の低下をもたらすようになる。カーボンブラック量の減量は、ゴム強度等の物性を低下させるばかりではなく、加硫成形時にエア入りの原因ともなり、実用性に欠けるようになる。また、ポリマーブレンドは、それによって若干の硬度低下は達成されるものの、動的特性、特に高温時のtanδを悪化させる。
【０００４】
更に、エチレン-アクリレート共重合ゴムは、ポリマー粘度が他のポリマーと比べて極端に低い、パーオキサイド架橋系での立上りが遅い、二次架橋(ポストキュア)が必要で、エア入りが顕在化するなどの要因で加硫成形性が悪く、このための対策として、架橋剤や共架橋剤の使用量を増加させたり、充填剤を増量することなどが考えられている。しかしながら、架橋剤や共架橋剤の増量により立上りは早くなるものの、粘度の上昇が少なく、また充填剤の増量は硬度上昇が大きくて、その増量には限度があり、その一方で立上りは早くならない。
【０００５】
【発明が解決しようとする課題】
本発明の目的は、エチレン-アクリレート共重合ゴムの加硫成形性を改善し、あるいはそれの低硬度化による動的特性の維持を図り、トーショナルダンパ等の防振材の成形材料として好適に使用されるエチレン-アクリレート共重合ゴム組成物を提供することにある。
【０００６】
【課題を解決するための手段】
かかる本発明の目的は、エチレン-アルキルアクリレート共重合ゴム100重量部およびムーニー粘度(ML1+4、100℃)70以上のEPDM5〜35重量部よりなるパーオキサイド架橋可能なエチレン-アクリレート共重合ゴム組成物によって達成される。
【０００７】
【発明の実施の形態】
エチレン-アルキルアクリレート共重合ゴムとしては、一般にエチレン-メチルアクリレート共重合ゴムが用いられ、これは市販品(デュポン社製品Vamacシリーズ等)をそのまま用いることができる。この共重合ゴム中には、更に他のビニル化合物等を共重合させることもできる。
【０００８】
この共重合ゴム100重量部当り、ムーニー粘度(ML1+4、100℃)が約70以上、好ましくは約75〜100のEPDMを約5〜35重量部、好ましくは約15〜25重量部の割合で添加すると、共重合ゴムの加硫成形性が著しく改善され、二次架橋を省略し得るようにもなる。これよりも低粘度のEPDMを用いた場合およびこれよりも少ない量のEPDMを用いた場合には、加硫成形性の改善効果がみられず、一方これよりも多い割合でEPDMを用いると、硬さの上昇や耐熱性の低下をもたらす。
【０００９】
エチレン-アルキルアクリレート共重合ゴムおよびムーニー粘度(ML1+4、100℃)70以上のEPDMよりなるエチレン-アクリレート共重合ゴム組成物は、有機過酸化物によるパーオキサイド架橋に付され、その際好ましくは多官能性不飽和化合物である共架橋剤が併用される。
【００１０】
有機過酸化物としては、例えばジ第3ブチルパーオキサイド、ジクミルパーオキサイド、2,5-ジメチル-2,5-ジ(第3ブチルパーオキシ)ヘキサン、2,5-ジメチル-2,5-ジ(第3ブチルパーオキシ)ヘキシン-3、1,1-ジ(第3ブチルパーオキシ)-3,
3,5-トリメチルシクロヘキサン等が挙げられ、好ましくは2,5-ジメチル-2,5-ジ(第3ブチルパーオキシ)ヘキサン、1,1-ジ(第3ブチルパーオキシ)-3,3,5-トリメチルシクロヘキサンが用いられる。これらの有機過酸化物は、共重合ゴム100重量部当り約0.1〜10重量部、好ましくは約0.5〜5重量部の割合で用いられる。
【００１１】
架橋剤として有機過酸化物が用いられた場合には、多官能性不飽和化合物よりなる共架橋剤が併用されることが好ましい。多官能性不飽和化合物としては、例えばエチレングリコールジ(メタ)アクリレート、プロピレングリコールジ(メタ)アクリレート、トリアリル(イソ)シアヌレート、トリメチロールプロパントリ(メタ)アクリレート、トリアリルトリメリテート等が挙げられ、これらの共架橋剤は共重合ゴム100重量部当り約0.1〜10重量部、好ましくは約0.5〜5重量部の割合で用いられる。使用割合がこれより少ないと、十分な加硫速度および加硫物性が得られなくなり、一方これより多い割合で用いられると、伸びの値が著しく低下するようになる。
【００１２】
以上の各成分を必須成分として含有する共重合ゴム組成物中には、補強剤としてのカーボンブラック、好ましくはHAF級以上のグレードのカーボンブラックまたは白色系充填剤に加えて、必要に応じて加工助剤、老化防止剤等が配合されて用いられる。
【００１３】
組成物の調製は、公知の混練手段であるロール、ニーダ等を用いて行われ、それの加硫成形は、約160〜190℃で約5〜15分間程度プレス架橋することによって行われ、必要に応じて約150〜180℃で約1〜15時間のオーブン加硫も行われる。
【００１４】
【発明の効果】
エチレン-アルキルアクリレート共重合ゴムに、ムーニー粘度(ML1+4、100℃)が70以上のEPDMを添加し、パーオキサイド架橋を行った場合には、加硫成形性が改善されるので、これらの各成分よりなる共重合ゴム組成物は、トーショナルダンパ等の防振材の成形材料として好適に使用することができる。
【００１５】
【実施例】
次に、実施例について本発明を説明する。
【００１６】
0003633322.tif 000002
【００１７】
以上の各配合成分をニーダを用いて混練し、混合物について180℃、10分間のプレス架橋および175℃、4時間のオーブン架橋(二次架橋)を行った。
【００１８】
上記混練物および架橋物について、次の各項目の測定を行った。
加硫特性：キュラストメータを用い、180℃でT10、T90、MLおよびMHの値を
測定
加硫物性：JIS K-6301に準拠し、硬さを測定
圧縮永久歪：150℃、70時間
耐熱性：150℃、70時間後の硬さ変化を測定
成形性：プレス架橋物および二次架橋物について、流れやエア入りなしを◎
、エア入りなしを○、小気泡入りを△、大気泡入りを×と評価
【００１９】
実施例２
実施例１において、トリアリルイソシアヌレート量を1.2重量部に、有機過酸化物量を3重量部に、またEPDM量を20重量部にそれぞれ変更した。
【００２０】
実施例３
実施例１において、トリアリルイソシアヌレート量を1.3重量部に、有機過酸化物量を3.25重量部に、またEPDM量を30重量部にそれぞれ変更した。
【００２１】
比較例１
実施例１において、トリアリルイソシアヌレート量を1.4重量部に、有機過酸化物量を3.5重量部に、またEPDM量を40重量部にそれぞれ変更した。
【００２２】
比較例２
実施例１において、トリアリルイソシアヌレート量が1重量部に、有機過酸化物量が2.5重量部にそれぞれ変更され、EPDMは用いられなかった。
【００２３】
比較例３
実施例３において、EPDMが用いられなかった。
【００２４】
比較例４
実施例３において、EPDMの代りに、低粘度EPDM(三井化学製品EPT4010；エチレン含量63%、ヨウ素価22、ML1+4(100℃)8)が同量用いられた。
【００２５】
以上の各実施例および比較例における測定結果は、次の表１に示される。
0003633322.tif 000003
【００２６】
表１に示された結果から、EPDMを10〜30重量部添加したものは成形性が著しく改善されていることが分る。
【００２７】
実施例４
実施例３において、二次加硫が行われなかった。
【００２８】
比較例５
比較例２において、二次加硫が行われなかった。
【００２９】
比較例６
比較例３において、二次加硫が行われなかった。
【００３０】
比較例７
比較例４において、二次加硫が行われなかった。
【００３１】
実施例４および比較例５〜７でそれぞれ得られたプレス加硫物の加硫物性、圧縮永久歪および耐熱性の値は、次の表２に示される。
0003633322.tif 000004
【００３２】表２に示された結果から、実施例４にあっては、二次架橋を行わなくとも、圧縮永久歪が大きく良化することが分る。